(57)【特許請求の範囲】
【請求項１】
メチル−１−ペンテン系重合体（ａ）のフィルム層（Ａ）の両面或いは片面に、密度が０．９３ｇ／ｃｍ３未満でありかつ数平均分子量Ｍｎに対する重量平均分子量Ｍｗの比Ｍｗ／Ｍｎ（Ｑ値）が５．１以下であるエチレン・α−オレフィン共重合体（ｂ）からなりかつメチル−１−ペンテン系重合体（ａ）を含まないフィルム層（Ｂ）を積層したことを特徴とする食品包装用フィルム。
【請求項２】
フィルム層（Ｂ）が、エチレン・α−オレフィン共重合体（ｂ）１００重量部に対して、油脂（ｃ）を０．１〜２０重量部含有することを特徴とする請求項１記載の食品包装用フィルム。
【請求項３】
油脂（ｃ）がジグリセリンモノオレートラウレートであることを特徴とする請求項２記載の食品包装用フィルム。
【請求項４】
積層したフィルムの厚みが５μｍ以上、３０μｍ未満であることを特徴とする請求項１〜３のいずれか１項記載の食品包装用フィルム。
【発明の詳細な説明】
【０００１】
【発明の属する技術分野】
本発明は、包装用、特に家庭用フィルムとして好適に使用される食品包装用フィルムに関するものである。より詳細には、易カット性、密着性、耐熱性、透明性に優れた食品包装用フィルムに関する。
【０００２】
【従来の技術】
従来、いわゆる家庭用ラップフィルムなどとして使用されるストレッチフィルムとしては、ポリ塩化ビニル（ＰＶＣ）やポリ塩化ビニリデン（ＰＶＤＣ）に適当量の可塑剤を配合して製膜したもの、適当な密度のポリエチレン（ＰＥ）を透明性よく製膜したもの等が知られている。しかしながら、このような材質のラップフィルムは、高温で柔らかくなりすぎ、フィルムとしての形状を保持できなくなる。また、油性の強い食品を直接包んで電子レンジ等で比較的長時間加熱すると、フィルムが融けたり破れたりするなどの問題があった。
【０００３】
一方、ポリエチレンテレフタレート（ＰＥＴ）、ポリアミド（ＰＡ）などの耐熱性のよいプラスチックを用いたラップフィルムも知られているが、これらのフィルムは粘着性が付与されにくいという問題があった。
【０００４】
また、耐熱性に優れた４−メチル−１−ペンテン系重合体を用い、これに液状ポリブテン（イソブチレンを主成分とする重合体）を粘着性付与剤として添加したラップフィルムが、特開平５−２３９２９１号公報に記載されているが、このような組成物のフィルムでは、経時的にブロッキング現象を発現し、箱からの取り出しが著しく困難になるという欠点を有する。メチル−１−ペンテン系重合体にポリプロピレンを積層させたフィルムも知られているが、融点が高くまた剛性も高い為、伸びにくく粘着性が劣るという欠点を有する。また、押出フィルムの端部を処理する為に、通常、端部から切り取られた積層フィルムをフィルムの各層に混入させる処理が行われるが、その場合、透明性が低下し、粘着性に劣るフィルムとなる。そこで、端部を単層にする等の積層技術が必要となってくる。
また、ポリプロピレンやポリエチレンにナイロンを積層させたラップフィルムも知られているが、これらは、伸びにくく、粘着性も劣り、層間剥離も発生するという欠点を有する。
【０００５】
また、メチル−１−ペンテン系重合体を主成分とし、これにエチレン・α−オレフィン共重合体を混合して得られる樹脂組成物から成る単層の包装フィルムが、特開平１１−２９６７０号や特開平１１−２９６７１号公報に記載されている。しかし、単層では多層構造に比べてカット性が劣り、また、メチル−１−ペンテン系重合体が多い配合では、フィルムの透明性が損なわれると共に、粘着性が低下するという欠点を有する。一方、メチル−１−ペンテン系重合体のみから成る単層フィルムは、カット性、透明性、耐熱性は良好であるが、ポリエチレンテレフタレート（ＰＥＴ）、ポリアミド（ＰＡ）などの耐熱性のよいプラスチックを用いたラップフィルムと同様に粘着性を付与しにくいという問題を有する。エチレン・α−オレフィン共重合体のみから成る単層フィルムでは、透明性、粘着性は良好であるが、カット性、耐熱性の点で劣る。カット性を向上させる為に、延伸技術等が知られているが、延伸できる温度範囲が狭く、温度が低いと延伸できずに裂け、温度が高いと溶融して伸びてしまい、安定して延伸成形するには他の樹脂を混合して延伸温度範囲を広げる等の高度な技術が必要となってくる。
【０００６】
【発明が解決しようとする課題】
そこで、本発明は、上記欠点のない、耐熱性および粘着性に優れ、しかも取扱い性および透明性に優れ、押出フィルムの端部処理もし易く、層間剥離のしない食品包装用フィルムを提供することを目的とする。
【０００７】
【課題を解決するための手段】
本発明者らは、メチル−１−ペンテン系重合体が高い融点を有し、カット性が良いことに着目し、これに粘着性を付与する方法について検討を重ねた結果、メチル−１−ペンテン系重合体から成る層と、エチレン・α−オレフィン共重合体からなりかつメチル−１−ペンテン系重合体を含まない層をそれぞれ形成し、積層して多層化することにより、カット性、粘着性、透明性に優れ、適度な耐熱性を有するフィルムが得られることを見出し、本発明に到達した。
【０００８】
すなわち、本発明は、メチル−１−ペンテン系重合体（ａ）のフィルム層（Ａ）の両面或いは片面に、密度が０．９３ｇ／ｃｍ３未満でありかつ数平均分子量Ｍｎに対する重量平均分子量Ｍｗの比Ｍｗ／Ｍｎ（Ｑ値）が５．１以下であるエチレン・α−オレフィン共重合体（ｂ）からなりかつメチル−１−ペンテン系重合体（ａ）を含まないフィルム層（Ｂ）を積層したことを特徴とする食品包装用フィルムである。
【０００９】
【発明の実施の形態】
本発明においてＡ層として使用されるメチル−１−ペンテン系重合体（ａ）は、４−メチル−１−ペンテンまたは３−メチル−１−ペンテンの単独重合体の他に、４−メチル−１−ペンテンおよび／または３−メチル−１−ペンテンと他の１−アルケンとの共重合体を包含する。１−アルケンは１種単独でも、また２種以上組合せて使用してもよい。共重合体における１−アルケンの含有量は、Ｃ2〜Ｃ5の１−アルケンを使用する場合には１０重量％以下、Ｃ6〜Ｃ10の１−アルケンを使用する場合には８重量％以下、Ｃ11〜Ｃ14の１−アルケンを使用する場合には５重量％以下であるのが好ましい。これらを組合せて使用する場合には、１−アルケンの合計が５重量％以下であるのが好ましい。また、４−メチル−１−ペンテンおよび／または３−メチル−１−ペンテンと他の１−アルケンとの共重合体と、その他の１−アルケン重合体とのブレンド品も使用できる。また、このような重合体もしくは共重合体を無水マレイン酸で変性したものもメチル−１−ペンテン系重合体として使用でき、その場合、無水マレイン酸の含有量は１０重量％以下であるのが好ましい。メチル−１−ペンテン系重合体としては、４−メチル−１−ペンテンの重合体が好ましい。
【００１０】
メチル−１−ペンテン系重合体（ａ）は、好ましくはメルトフローレート（測定温度：２６０℃；荷重：５．００ｋｇ）が１５．０〜５０．０ｇ／１０分であり、より好ましくは２０．０〜３０．０ｇ／１０分である。
【００１１】
Ａ層は、かかるメチル−１− ペンテン系重合体（ａ）で構成されるが、他の樹脂を、メチル−１−ペンテン系重合体（ａ）による効果を損なわない範囲で、例えば５０重量％未満、好ましくは、０〜３５重量％の量でブレンドしても良い。
【００１２】
次に、本発明でＢ層として使用されるエチレン・α−オレフィン共重合体（ｂ）は、エチレンと炭素数が４〜８のα−オレフィンとを共重合したもので、好ましくは線状低密度ポリエチレン共重合体である。α−オレフィンの含有量は５重量％以上、好ましくは８〜２５重量％、より好ましくは１０〜２０重量％である。α−オレフィンとしてはブテンやヘキセン、オクテン、４−メチルペンテン−１等が挙げられ、なかでも炭素数６〜８のα−オレフィン、特にヘキセン、オクテン、４−メチルペンテン−１が好ましい。
【００１３】
エチレン・α−オレフィン共重合体（ｂ）は、好ましくはメルトフローレート（測定温度：１９０℃；荷重：２．１６ｋｇ）が０．１〜２０ｇ／１０分であり、より好ましくは１〜１０ｇ／１０分である。また、エチレン・α−オレフィン共重合体（ｂ）は、得られるフィルムの柔軟性や強度、透明性及び耐熱性の観点から、密度が０．９３ｇ／ｃｍ3未満である。
【００１４】
さらに、本発明で使用されるエチレン・α−オレフィン共重合体（ｂ）は、得られるフィルムの強度および耐ブロッキング性の観点から、数平均分子量Ｍｎに対する重量平均分子量Ｍｗの比Ｍｗ／Ｍｎ（Ｑ値）が５．１以下である。
【００１５】
Ｂ層は、かかるエチレン・α−オレフィン共重合体（ｂ）からなりかつメチル−１−ペンテン系重合体（ａ）を含まないが、他の樹脂を、エチレン・α−オレフィン共重合体（ｂ）による効果を損なわない範囲で、例えば３０重量％未満、好ましくは０〜２０重量％の量でブレンドしても良い。
【００１６】
また、Ｂ層は、得られる積層フィルムの自己粘着性、防曇性、帯電防止性、滑性、加工性を向上させるために、以下に示す油脂（ｃ）をエチレン・α−オレフィン共重合体（ｂ）１００重量部に対して０．１〜２０重量部含有していても良い。
【００１７】
油脂（ｃ）の具体例は、グリセリン脂肪酸エステルおよびポリグリセリン脂肪酸エステル化合物、たとえば（ジ）グリセリンモノ（またはジもしくはトリ）オレート、（ジ）グリセリンモノ（またはジもしくはトリ）ステアレート、（ジ）グリセリンモノ（またはジ）パルミテート、（ジ）グリセリンモノ（またはジ）ラウレート、（ジ）グリセリンモノ（またはジもしくはトリ）オレートラウレート；ソルビタン脂肪酸エステル化合物、たとえばソルビタンラウレート、ソルビタンパルミテート、ソルビタン（トリ）ステアレート、ソルビタン（トリ）オレート；エチレンオキサイド付加物、たとえばポリオキシエチレンアルキル（フェニル）エーテル、ポリオキシエチレンソルビタンモノオレート、ポリオキシエチレングリセリンモノステアレート、ポリオキシエチレングリセリンモノオレート；および、プロピレングリコール脂肪酸エステル、たとえばプロピレングリコールモノラウレート、プロピレングリコールモノパルミテート、プロピレングリコールモノステアレート、プロピレングリコールモノオレート、プロピレングリコールモノベヘネートを包含する。これらは、エチレン・α−オレフィン共重合体（ｂ）１００重量部に対して、好ましくは０．５〜５重量部、より好ましくは１〜４重量部の量で配合できる。
【００１８】
油脂（ｃ）の他の具体例は、オレイン酸アマイド、ステアリン酸アマイド、エルカ酸アマイド、ラウリン酸アマイド、エチレンビスステアリン酸アマイド、エチレンビスオレイン酸アマイドを包含する。これらは、エチレン・α−オレフィン共重合体（ｂ）１００重量部に対して、好ましくは０．０１〜０．５重量部、より好ましくは、０．０５〜０．２重量部の量で配合できる。
【００１９】
さらに、油脂（ｃ）としては、常温で液体のパラフィン系列（メタン系列）またはシクロパラフィン系列の飽和炭化水素、具体的には、パラフィン系およびナフテン系のプロセスオイル、白色鉱油、ミネラルオイル、パラフィンワックスおよび流動パラフィンか挙げられる。これらは、単一化合物であっても混合物であっても良い。これらは、不飽和結合を有する化合物の重合体（例えばオレフィンの重合体）を含有しない。これらは、エチレン・α−オレフィン共重合体（ｂ）１００重量部に対して、好ましくは０．１〜２０重量部、より好ましくは、５〜２０重量部の量で配合される。
【００２０】
油脂（ｃ）は、好ましくは、ジグリセリンモノオレートラウレートである。
【００２１】
本発明に用いられるメチル−１−ペンテン系重合体（ａ）およびエチレン・α−オレフィン共重合体（ｂ）は、各々、市販のものを利用することができる。あるいは、公知の高圧イオン重合法や、気相重合法、溶液重合法、スラリー重合法、バルク重合法等により製造することもできる。この場合、触媒としては公知のチーグラー触媒、メタロセン触媒等の遷移金属錯体触媒が用いられる。エチレン・α−オレフィン共重合体（ｂ）の製造の場合は、メタロセンに代表されるシングルサイト触媒を用いるのが好ましい。
【００２２】
本発明の食品包装用フィルムは、上記したＡ層の両面または片面に上記したＢ層を有することを特徴とする多層フィルムである。中でも、Ａ層を中間層とし、その両側にＢ層を積層した多層フィルムが好ましい。
【００２３】
Ａ層とＢ層の各厚みは特に限定されないが、通常は、Ａ層が１〜１０μｍ、好ましくは１〜５μｍであり、Ｂ層が２〜１０μｍ、好ましくは２〜７μｍである。層の厚みの比率はＡ層／Ｂ層＝１／１〜１／３、或いはＢ層／Ａ層／Ｂ層＝１／１／１〜３／１／３が好ましい。得られる積層フィルムの厚さは、５μｍ以上、３０μｍ未満であるのが好ましく、特に好ましくは５〜１５μｍである。
また、食品包装用フィルムとしては、透明性が必要で有り、ヘーズ値が５．０％以下のものが好ましく、特に好ましくは、３．０％以下である。
【００２４】
本発明の食品包装用フィルムの製造方法は特に限定されないが、例えば上記樹脂をそれぞれ、２台以上の押出機と１台の多層ダイを用いて溶融混練した後、Ｔ−ダイ、インフレーション等の公知の製膜方法を用いてフィルムに成形することができる。なお、耐熱性、セット性および強度を上げるために、テンター法、チューブラ法等により延伸しても良い。
【００２５】
【実施例】
以下の実施例により本発明をさらに説明する。これらは本発明を何ら制約するものではない。
【００２６】
実施例および比較例において行われたフィルムの試験は、以下の通りである。
（１）耐熱性
東京都家庭用品の品質表示法にしたがって、耐熱温度を測定した。
（２）粘着性
ガラス容器へのくっつき性を、１０人のパネラーによるアンケートで評価した。評価基準は以下の通りである。
◎：９人以上が、粘着性が良いと判断した
○：７〜８人が、粘着性が良いと判断した
△：４〜６人が、粘着性が良いと判断した
×：７人以上が、粘着性が悪いと判断した。
（３）カット性
化粧箱での鋸刃カット性を、１０人のパネラーによるアンケートで評価した。評価基準は以下の通りである。
◎：９人以上が、カット性が良いと判断した
○：７〜８人が、カット性が良いと判断した
△：４〜６人が、カット性が良いと判断した
×：７人以上が、カット性が悪いと判断した。
（４）透明性
ＪＩＳ  Ｋ７１０５に準拠し、ヘーズ値を測定した。
（５）光沢
ＪＩＳ  Ｋ７１０５に準拠し、６０度鏡面光沢度を測定した。
（６）引張強度・伸び
ＪＩＳ  Ｋ７１２７に準拠した。試験片タイプ５を用いて、試験速度２００ｍｍ／分にて測定した。
（７）層間接着性
フィルムの両面からテープ幅１７ｍｍ、長さ５０ｍｍのセロハンテープ（商品名）を貼りつけ、フィルムの層間接着性を確認した。評価基準は以下の通りである。
ＯＫ：剥がれなかった。
ＮＧ：剥がれた。
（８）電子レンジ適性
ガラス容器にフィルムを貼りつけた後、電子レンジにて温め、使用感を１０人のパネラーによるアンケートで評価した。評価基準は以下の通りである。
◎：９人以上が、粘着性が良いと判断した
○：７〜８人が、粘着性が良いと判断した
△：４〜６人が、粘着性が良いと判断した
×：７人以上が、粘着性が悪いと判断した。
（９）エチレン・α−オレフィン共重合体（ｂ）のＱ値の測定方法
サンプルペレットを熱プレスし、薄押しシートを作成した。このシート６ｍｇを６ｍｌのｏ−ジクロロベンゼン（０．１ｗｔ％ＢＨＴ入り）中で加熱溶解（１４０℃）し試料溶液とした。この試料溶液を用いて、ＭＰＣ装置の高温ＳＥＣにより測定を行なった。
測定条件
試料濃度：０．１ｗｔ％
注入量：４００μｌ
展開溶液：ｏ−ジクロロベンゼン（０．１ｗｔ％ＢＨＴ入り）
流速：１ｍｌ／分
カラム：ＴＳＫｇｅｌ  ＧＭＨ  ＨＲ−Ｈ（２０）ＨＴ  （東ソー）  ７．８ｍｍφ×３０ｃｍ  ２本
カラム恒温槽温度：１３５℃
検出器：ＦＴ-ＩＲ
標準ＰＳ：ポリマーラボラトリーズ社製を使用
【００２７】
実施例１
Ａ層を構成するメチル−１−ペンテン系重合体（ａ）として、三井化学（株）製のＭＸ−０２１（ポリ（４−メチル−１−ペンテン）；ＭＦＲ（測定温度：２６０ ℃、荷重：５．００ｋｇ）：２３ｇ／１０分；密度：０．８３３ｇ／ｃｍ3）を使用し、その両面に積層されるＢ層を構成するエチレン・α−オレフィン共重合体（ｂ）として、日本ポリケム（株）製のＫＦ２６０（エチレン・ヘキセン−１共重合体；ＭＦＲ（測定温度１９０℃、荷重：２．１６ｋｇ）：２．０ｇ／１０分；密度：０．９０３ｇ／ｃｍ3；Ｑ値：２．６）を使用し、それらを各々、押出機（池貝鉄工株式会社製、スクリュー径：４０ｍｍ、Ｌ／Ｄ：２８）に供給した。２８０ ℃、４０ｒｐｍ の条件で溶融混練した後、層厚比１：１：１となるように共押出多層Ｔダイにて積層して、全厚１２μｍの三層フィルム（Ｂ／Ａ／Ｂ）を作成した。このフィルムの試験結果を表１に示す。
【００２８】
実施例２
Ｂ層を構成するエチレン・α−オレフィン共重合体（ｂ）として、住友化学工業（株）製のＦＶ２０３（エチレン・ヘキセン−１共重合体；ＭＦＲ（測定温度：１９０℃、  荷重：２．１６ｋｇ）：２．０ｇ／分；密度：０．９１２ｇ／ｃｍ3；Ｑ値：２．５）を使用した以外は、実施例１と同様にして、全厚１２μｍ、層厚比１：１：１の三層フィルム（Ｂ／Ａ／Ｂ）を作成した。このフィルムの試験結果を表１に示す。
【００２９】
実施例３
Ｂ層を構成するエチレン・α−オレフィン共重合体（ｂ）として、住友化学工業（株）製のＦＶ４０１（エチレン・ヘキセン−１共重合体；ＭＦＲ（測定温度：１９０℃、  荷重：２．１６ｋｇ）：４．０ｇ／分；密度：０．９０２ｇ／ｃｍ3；Ｑ値：２．８）を使用した以外は、実施例１と同様にして、全厚１２μｍ、層厚比１：１：１の三層フィルム（Ｂ／Ａ／Ｂ）を作成した。このフィルムの試験結果を表１に示す。
【００３０】
実施例４
Ｂ層を構成するエチレン・α−オレフィン共重合体（ｂ）として、住友化学工業（株）製のＣＬ２０８９（エチレン・ブテン共重合体；ＭＦＲ（測定温度：１９０℃、  荷重：２．１６ｋｇ）：１．４ｇ／分；密度：０．９２１ｇ／ｃｍ3；Ｑ値：３．６）を使用した以外は、実施例１と同様にして、全厚１２μｍ、層厚比１：１：１の三層フィルム（Ｂ／Ａ／Ｂ）を作成した。このフィルムの試験結果を表１に示す。
【００３１】
実施例５
Ｂ層を構成するエチレン・α−オレフィン共重合体（ｂ）として、住友化学工業（株）製のＦＶ２０２（エチレン・ヘキセン−１共重合体；ＭＦＲ（測定温度：１９０℃、  荷重：２．１６ｋｇ）：１．７ｇ／分；密度：０．９２５ｇ／ｃｍ3；Ｑ値：５．１）を使用した以外は、実施例１と同様にして、全厚１２μｍ、層厚比１：１：１の三層フィルム（Ｂ／Ａ／Ｂ）を作成した。このフィルムの試験結果を表１に示す。
【００３２】
参考例１
Ｂ層を構成するエチレン・α−オレフィン共重合体（ｂ）として、住友化学工業（株）製のＦＶ１０２（エチレン・ヘキセン−１共重合体；ＭＦＲ（測定温度：１９０℃、  荷重：２．１６ｋｇ）：１．０ｇ／分；密度：０．９３０ｇ／ｃｍ3；Ｑ値：８．７）を使用した以外は、実施例１と同様にして、全厚１２μｍ、層厚比１：１：１の三層フィルム（Ｂ／Ａ／Ｂ）を作成した。このフィルムの試験結果を表１に示す。
【００３３】
比較例１
Ａ層としてポリプロピレン（ＰＰ）（チッソ（株）製、Ａ−５０１４：ホモポリプロピレン、ＭＦＲ（測定温度：２３０℃、  荷重：２．１６ｋｇ）：３．４ｇ／分）を使用した以外は、実施例２と同様にして、全厚１２μｍ、層厚比１：１：１の三層フィルム（Ｂ／Ａ／Ｂ）を作成した。このフィルムの試験結果を表２に示す。
【００３４】
比較例２
実施例１においてＡ層として使用したメチル−１−ペンテン系重合体（ａ）（三井化学（株）製、ＭＸ−０２１）のみを用い、単層押出し機にて厚さ１２μｍの単層フィルムを作成した。このフィルムの試験結果を表２に示す。
【００３５】
比較例３
実施例５においてＢ層として使用したエチレン・α−オレフィン共重合体（ｂ）（住友化学工業（株）製、ＦＶ２０２）のみを用い、単層押出し機にて厚さ１２μｍの単層フィルムを作成した。このフィルムの試験結果を表２に示す。
【００３６】
比較例４
実施例５においてＡ層として使用したメチル−１−ペンテン系重合体（ａ）（三井化学（株）製、ＭＸ−０２１）およびＢ層として使用したエチレン・α−オレフィン共重合体（ｂ）（住友化学工業（株）製、ＦＶ２０２）を１：１の重量比で混合し、得られた樹脂組成物を用いて、単層押出し機にて厚さ１２μｍの単層フィルムを作成した。このフィルムの試験結果を表２に示す。
【００３７】
【表１】
0003820389.tif 000002
【００３８】
【表２】
0003820389.tif 000003
【００３９】
上記表から明らかなように、本発明に従う実施例１〜５の積層フィルムは、耐熱性および透明性に優れると共に、粘着性および取扱い性（易カット性）に優れる。一方、Ａ層として、メチル−１−ペンテン系重合体（ａ）の代わりにポリプロピレンを使用した比較例１の積層フィルムは、透明性は良好であるが、カット性が劣る。また、メチル−１−ペンテン系重合体（ａ）のＡ層のみから成る比較例２の単層フィルムは、耐熱性、カット性には優れるが粘着性に劣り、エチレン・α−オレフィン共重合体（ｂ）のＢ層のみから成る比較例３の単層フィルムは、粘着性、透明性には優れるが、カット性に劣る。また、メチル−１−ペンテン系重合体（ａ）およびエチレン・α−オレフィン共重合体（ｂ）を混合して得た比較例４の単層フィルムは、耐熱性、カット性には優れるが、透明性が劣る。
【００４０】
参考例２
Ａ層を構成するメチル−１−ペンテン系重合体（ａ）として、三井化学（株）製のＲＴ−３１（ポリ（４−メチル−１−ペンテン）；ＭＦＲ（測定温度：２６０ ℃、荷重：５．００ｋｇ）：２６ｇ／１０分；密度：０．８３３ｇ／ｃｍ3）を使用した。その両面に積層されるＢ層を構成する樹脂組成物として、エチレン・α−オレフィン共重合体（ｂ）である住友化学工業（株）製のＦＶ２０２（エチレン・ヘキセン−１共重合体；ＭＦＲ（測定温度：１９０℃、  荷重：２．１６ｋｇ）：１．７ｇ／分；密度：０．９２５ｇ／ｃｍ3；Ｑ値：５．１）を８０．０重量部、メチル−１−ペンテン系重合体（ａ）である三井化学（株）製のＴＬ２２１（４−メチル−１−ペンテン・α−オレフィン共重合体とα−オレフィン重合体とのブレンド品；ＭＦＲ（測定温度：２６０℃、荷重：５．００ｋｇ）：２５ｇ／１０分；密度：０．８６０ｇ／ｃｍ3）を２０．０重量部、および油脂（ｃ）であるジグリセリンモノオレートラウレート（ＤＧＯＬ）２．０重量部を使用した。
Ａ層の樹脂およびＢ層の樹脂組成物を各々、押出機（池貝鉄工株式会社製、４０ｍｍ、Ｌ／Ｄ：２８ ）に供給した。２８０ ℃、４０ｒｐｍ の条件で溶融混練した後、層厚比１：１：１となるように共押出多層Ｔダイにて積層して、全厚１２μｍの三層フィルム（Ｂ／Ａ／Ｂ）を作成した。このフィルムの試験結果を表３に示す。
【００４１】
参考例３
Ｂ層を構成する樹脂組成物において、エチレン・α−オレフィン共重合体（ｂ）として、日本ポリケム（株）製のＫＦ２６０（エチレン・ヘキセン−１共重合体；ＭＦＲ（測定温度１９０℃、荷重：２．１６ｋｇ）：２．０ｇ／１０分；密度：０．９０３ｇ／ｃｍ3；Ｑ値：２．６）を９９．０重量部、メチル−１−ペンテン系重合体（ａ）としてＴＬ２２１を１．０重量部使用した以外は、参考例２と同様にして、全厚１２μｍ、層厚比１：１：１の三層フィルム（Ｂ／Ａ／Ｂ）を作成した。このフィルムの試験結果を表３に示す。
【００４２】
参考例４
油脂（ｃ）としてジグリセリンモノオレートラウレート２．０重量部および流動パラフィン（エッソ石油化学(株)製  クリストール３５２、無臭、初留沸点１４９℃、終留沸点３４３℃）１５．０重量部を使用した以外は、参考例２と同様にして、全厚１２μｍ、層厚比１：１：１の三層フィルム（Ｂ／Ａ／Ｂ）を作成した。このフィルムの試験結果を表３に示す。
【００４３】
【表３】
0003820389.tif 000004
【００４４】
【発明の効果】
本発明は、耐熱性および粘着性に優れ、しかも取扱い性および透明性に優れた食品包装用フィルムを提供する。